(57)【特許請求の範囲】
【請求項１】
水と、メタンガスまたは炭酸ガスとを接触させてガス水和物を製造する方法において、エマルジョン型消泡剤であるシリコーン樹脂含有界面活性剤を０．１５重量％より多く５重量％以下になるように水に添加した水溶液と、メタンガスまたは炭酸ガスとを接触させ、かつ、ガス−液界面で無泡状態でガス水和物が成長する現象を発現させてガス水和物を得ることを特徴とするガス水和物の製造方法。
【請求項２】
水と、メタンガスまたは炭酸ガスとを接触させてガス水和物を製造する際に水に添加して用いるガス水和物製造用添加物であって、エマルジョン型消泡剤であるシリコーン樹脂含有の界面活性剤からなり、かつ、メタンガスまたは炭酸ガスと、該界面活性剤を０．１５重量％より多く５重量％以下になるように添加した水溶液とを、メタンガスまたは炭酸ガスの水和物生成条件下において接触させた場合に、生成するガス水和物が、ガス−液界面で無泡状態で成長する現象を発現するものであることを特徴とするガス水和物製造用添加物。
【発明の詳細な説明】
【０００１】
【発明の属する技術分野】
本発明はガス水和物の製造方法及びガス水和物製造用添加物に関し、詳しくは、水和物生成ガスと所定の水溶液とを接触させてガス水和物を高生成率で製造するガス水和物の製造方法及びガス水和物製造用添加物に関する。
【０００２】
【従来の技術】
地球規模の環境汚染が問題とされ、地球の温暖化の原因となっている石油等化石燃料の燃焼による炭酸ガス排出の総量規制や、排出される炭酸ガスの処理が種々検討されている。炭酸ガス処理法のうち、炭酸ガスを固体として小容積に固定化して深海や地中等に集積する技術が提案されている。固定化法の一つとしてガス水和物化法が検討されている。一般に、炭酸ガスやメタンガス等の水和物生成ガスと水とを接触させてガス水和物を生成させる場合、その生成の必須条件は、水和物生成ガスと液状水とが共存することと、且つ、ガス水和物の生成可能な温度と圧力下にあることである。また、ガス水和物生成を促進させ、生成率を高める要因としては、水とガスとの接触を十分に行わせること、また、従来からガス水和物の生成率低下の原因の１つである水和物中へのガスまたは水の封じ込め現象を生じさせないようにすることが必要である。これらを防止するためには、水和物生成ガスと水とを激しい乱流状態にすることや、生成時に核となる異物を存在させること等が知られている。しかし、乱流状態は、少量のガスを水和物生成するための小型装置においては容易に形成できるが、例えば、上記の燃焼排ガスの炭酸ガス等の大量のガスを処理する装置に適用することは現実的でなく工業的実用性に乏しい。このため、ガス水和物の生成条件の緩和や成長促進のための添加剤も検討されている。例えば、ベントナイト、ポリアクリルアミドを添加することにより、メタンの水和物生成平衡を、高温、低圧側にシフトさせ、また同時に水和物の成長速度を増加できることが報告されている（「ジャーナル  オブ  フィジカル  ケミストリ(Journal of Physical Chemistry) 」第９２巻、第２３号、第６４９２〜６４９４頁（１９８８年））。更にまた、アルコールを添加することによりフロンの水和物生成速度を促進させることの報告がある（「日本冷凍協会論文集」第４巻、第３号、第１９〜２４頁（１９８７年）及び「日本冷凍協会論文集」第５巻、第１号、第２７〜３１頁（１９８８年））。
【０００３】
【発明が解決しようとする課題】
しかしながら、生成平衡をシフトさせる場合には、一般に添加物を多量に添加する必要があり、また、上記の提案の添加物を添加するガス水和物の生成促進方法においても、水和物生成ガスまたは水のガス水和物内への封じ込め現象が生じることから、ガス水和物の生成率が低くなり実用的でない。そのため生成率を高めるためには従来と同様に激しい乱流状態の形成が必須であったり、また、長時間の反応を要する等で、大量のガス成分を、簡便、且つ安定に処理して固定化する方法としては未だ十分なものでなかった。従って、水和物生成ガスを高生成率で水和物として固定化する方法、特に大量の水和物生成ガスにも適用可能なガス水和物生成方法の開発が望まれる。このため、発明者らは、乱流状態を形成することなく、十分な水和物生成ガスと水との接触が行われ、且つ、ガスまたは水の封じ込め現象も生じることなく高生成率でガス水和物を形成させることを目的に、各種の添加物について検討した。その結果、ガス水和物生成時に、所定の現象を生じる界面活性剤を添加することにより、従来の水和物生成ガスと液状水との共存下で、且つ、ガス水和物の生成温度及び圧力条件下の静置状態において、少量の添加量で短時間に高生成率でガス水和物を製造できることを見出し、本発明をするに到った。
【０００４】
【課題を解決するための手段】
本発明によれば、水と、メタンガスまたは炭酸ガスとを接触させてガス水和物を製造する方法において、エマルジョン型消泡剤であるシリコーン樹脂含有界面活性剤を０．１５重量％より多く５重量％以下になるように水に添加した水溶液と、メタンガスまたは炭酸ガスとを接触させ、かつ、ガス−液界面で無泡状態でガス水和物が成長する現象を発現させてガス水和物を得ることを特徴とするガス水和物の製造方法が提供される。
【０００５】
更に、本発明によれば、水と、メタンガスまたは炭酸ガスとを接触させてガス水和物を製造する際に水に添加して用いるガス水和物製造用添加物であって、エマルジョン型消泡剤であるシリコーン樹脂含有の界面活性剤からなり、かつ、メタンガスまたは炭酸ガスと、該界面活性剤を０．１５重量％より多く５重量％以下になるように添加した水溶液とを、メタンガスまたは炭酸ガスの水和物生成条件下において接触させた場合に、生成するガス水和物が、ガス−液界面で無泡状態で成長する現象を発現するものであることを特徴とするガス水和物製造用添加物が提供される。
【０００６】
本発明は上記のように構成され、水和物生成ガスと接触することにより、ガスと水溶液面とのほぼ界面でガス水和物が無泡状態で順次に成長して生成するガス水和物生成成長現象を発現するようなシリコーン樹脂含有の界面活性剤を含有する水溶液を用いて、当該水和物生成ガスと所定の温度、圧力等の水和物生成条件下で接触させることから、乱流状態を形成することなく高生成率でガス水和物を製造することができる。
また、本発明では水和物の生成平衡は変化せず、生成速度が増大することから、単なる水系との接触に比し、ガス水和物製造に必要な時間が短く、更に、静置状態の固体面でガス水和物の成長が進行することから、従来のガス水和物生成時に必須である激しい乱流状態のための設備及びその操作を必要とせず、大量ガスの水和物生成に好適である。
本発明のシリコーン樹脂含有の界面活性剤は、水和物を生成可能な圧力及び温度の条件下で、その界面活性剤を含有する水溶液と水和物生成ガスとを接触させて、上記のようなガス−液界面でガス水和物が成長する現象が発現されるか否かガス水和物生成試験により、予め、その水和物生成ガスに好適なものを簡便に決定でき、大規模なガス水和物製造を円滑に行うことができる。
なお、本発明の上記のガス−液界面でのガス水和物の生成成長現象を、以下、「ガス水和物の成長現象」と称するか、または、単に本発明の界面活性剤の特性現象と略称する。
【０００７】
【発明の実施の形態】
以下、本発明について詳細に説明する。
本発明のシリコーン樹脂含有の界面活性剤は、その界面活性剤を添加した水溶液と水和物生成ガスとを接触させた場合に、気液接触面で急速に水和物が成長する状態、即ち「ガス水和物の成長現象」を示すものであればよく、水和物生成ガスの種類により適宜選択することができる。この「ガス水和物の成長現象」は、シリコーン樹脂含有の界面活性剤を添加した水溶液に所定の水和物生成ガスを接触させた場合に、初期の反応時に起こる固有の特性である。従って、下記するような簡便なガス水和物生成試験を行うことによって、そのガスへの適用の可能性の有無を判断することができる。
【０００８】
上記の各種シリコーン樹脂含有の界面活性剤のガス水和物の製造への適用の可能性は、以下の試験法で判断することができる。即ち、覗き窓付き反応器内にシリコーン樹脂含有の界面活性剤が添加された水溶液と水和物生成ガスを仕込み、圧力をその水和物生成ガスのガス水和物生成平衡圧力よりも高く、温度をガス水和物生成平衡温度よりも低くした条件下、例えば、ガスがメタンであれば圧力６０ａｔｍ、温度８℃以下で、また、炭酸ガスであれば、圧力３６ａｔｍ、温度８℃以下として、反応器内に生成するガス水和物の成長現象を目視観察する。図１はこのガス水和物生成試験における断面概要説明図であり、（Ａ）がガス水和物への適用が可能である「ガス水和物の成長現象」の性質を有する界面活性剤であることを示し、（Ｂ）はその可能性がないことを示すものである。図１より明らかなように、添加したシリコーン樹脂含有の界面活性剤が適用可能な場合は、ガス−液界面で、ガス水和物が水平方向、下方及び上方方向に無泡状態で順次成長する。この場合、ガス−液界面に反応器内壁や生成ガス水和物固相等の固体面が存在すると、ガス水和物が、特に、ガス−液界面に接する固体面で水平、下方、及び上方方向に無泡状態で生成して順次延びて成長する。一方、可能性のない界面活性剤の場合は、ガス−液界面で内部にガスまたは水を封じ込んだような粒状の水和物が浮遊状態で生成し、更に、このときガス液界面を攪拌しガス液接触をより十分に行わせた場合は、粒状の水和物がブドウの房状に成長するのが観察される。
【０００９】
本発明は、上記したような水和物生成試験により、その水和物生成ガスに対し図１（Ａ）に示されるような「ガス水和物の成長現象」の性質を示すシリコーン樹脂含有の界面活性剤を選択する。具体的には、通常、消泡剤と呼ばれる食品工業、発酵工業、医薬品工業等で広く使用されているエマルジョン型の消泡剤等が適用できる。市販品を用いてもよく、また、適宜、基剤の水にシリコーン樹脂を添加し、その他、乳化剤、安定剤、結合剤、界面活性剤等を添加して所定のシリコーン樹脂含有の界面活性剤を形成して用いてもよい。市販品としては、例えば、信越化学工業（株）製のシリコーン樹脂含有の消泡剤の商品名：ＫＭ−７２、ＫＭ−７２Ａ、ＫＭ−７２Ｆ、ＫＭ−８５及びＫＭ−８２Ｆと、東芝シリコーン（株）製のシリコーン樹脂含有の消泡剤の商品名：ＴＳＡ７３７、ＴＳＡ７３７Ｆ及びＴＳＡ７３７Ｋを好適に用いることができる。本発明において、上記「ガス水和物の成長現象」特性を有するシリコーン樹脂含有の界面活性剤の添加量は、用いる消泡剤の種類により「ガス水和物の成長現象」を確認して適宜選択することができる。一般的な消泡剤であれば、通常、水に対し０．１５重量％を超えて５重量％以下、好ましくは０．２５〜１．５重量％である。添加量が０．１５重量％以下ではガス水和物の高生成率が得られず、一方、５重量％を超えて添加してもそれ以上の効果は得られないためである。但し、後記する実施例及び比較例に示したように、上記商品名ＫＭ−８５の消泡剤では、その添加量１重量％でも「ガス水和物の成長現象」が生じないが、５重量％であれば生じる。従って、消泡剤の種類により「ガス水和物の成長現象」特性の有無で、その添加量を適宜選択することが好ましい。
【００１０】
本発明において、水和物生成ガスとしては、所定の条件下で水と接触して水和物を形成するガスであればよく、具体的には、炭酸ガス等の無機ガス、メタン、エタン、プロパン及びブタン等の炭化水素系有機ガス、フロンＲ−１１及びフロンＲ−１２等のフロン系ガスがある。本発明の水和物生成ガスは、ガス状または液状のいずれでもよく、水和物生成条件下で液化するもの、例えば炭酸ガス等は、液状で反応器に供給することもできる。上記水和物生成ガスのうち、特に前記したように地球温暖化で問題となっている炭酸ガスやメタンガス、オゾン層破壊で問題のフロン系ガスに対し効果的に適用できる。例えば、（１）火力発電所からでる排ガスに大量に含まれる炭酸ガスのクラスレート処分への適用、（２）排ガス中の炭酸ガスでガス水和物を生成し、そのガス水和物を分解させることにより効果的に海水を淡水化することへの適用、また、（３）形成させたクラスレートを冷熱蓄熱材として用いる蓄冷システムへの適用等を、具体的に挙げることができる。
【００１１】
【実施例】
以下、本発明を実施例に基づき更に詳細に説明する。但し、本発明は下記実施例により制限されるものでない。
（ガス水和物生成装置）
図２は、本実施例に用いたガス水和物生成装置の断面概要説明図である。図２において、ガス水和物生成装置２０は、ステンレス製の内径１４５ｍｍφ、奥行１９５ｍｍの円筒形で、内容積３２００ｍｌの高圧容器の高圧セル１からなる。高圧セル１の内部には撹拌器２を具備し、また、端部側には覗き窓３を設け、内部に生成するガス水和物の成長状態が目視観察できるようにした。更に、高圧セル１は、筒部外周に配設したジャケット４を備え、ジャケット４に冷媒Ｒを循環させるジャケット冷却方式を採用して高圧セル１内の温度を一定に保持するようにした。高圧セル１内の圧力及び温度は、高圧セル１に配備した圧力計５及び温度計６で、それぞれ計測するようにした。更にまた、高圧セル１にはガス流量計９を配置した水和物生成ガス供給ライン７、水流量計１０を配置した水供給ライン８を配備すると同時に、放出ガス流量計１２を配置したガス排出用のベントライン１１を配備した。
【００１２】
実施例１〜１２及び比較例１〜８
上記のように形成された図２のガス水和物生成装置の高圧セル１に、純水または各種消泡剤等の添加物を添加した水溶液をそれぞれ導入した後、メタンガスを導入して表４及び５に示す温度範囲及び圧力範囲の条件下に、ガス水和物の生成の増加が観察されなくなるまでの約２０〜４０時間保持してメタンガス水和物の生成を観察した。添加物として、市販の信越化学工業（株）製のシリコーン樹脂含有の消泡剤で商品名：ＫＭ−７２、ＫＭ−７２Ａ、ＫＭ−７２Ｆ、ＫＭ−８５、ＫＭ−８２Ｆ及びＫＳ６０４の各消泡剤、東芝シリコーン（株）製のシリコーン樹脂含有の消泡剤で商品名：ＴＳＡ７３７、ＴＳＡ７３７Ｆ及びＴＳＡ７３７Ｋの各消泡剤と、日産化学工業（株）製の無水珪酸（ＳｉＯ2 ）含有のコロイダルシリカで商品名：スノーテックス２０及びスノーテックス２０Ｌの各コロイド溶液をそれぞれ用いた。使用した各消泡剤の成分組成等を表１及び表２に、コロイダルシリカの成分組成等を表３にそれぞれ示した。なお、上記のＫＭ−８５とＫＳ−６０４は、シリコーン樹脂が含有されているが、その含有量及びその他の含有成分は不明である。また、ＣＭＣはカルボキシメチルセルロースナトリウムを表示する。
【００１３】
メタンガス水和物生成の実施例の観察結果を表４に、比較例の観察結果を表５にそれぞれ示した。表４及び５中、用いた添加物をそれぞれ商品名で示した。なお、温度及び圧力を範囲で示したのは、保持時間中にガス水和物の生成により変化したためである。また、本発明の界面活性剤の特性現象を「成長現象」として表示し、その有無を成長現象を生じた場合を○とし、生じない場合を×としてそれぞれ示した。また、メタンガス水和物の生成率Ｗ（％）は、次の数式（１）により求めた。
Ｗ（％）＝Ｘ／Ｙ×１００                              （１）
但し、Ｘはメタンガス水和物中のメタン量（モル）を、また、Ｙはメタンガス水和物をＣＨ4 ・５．７５Ｈ2 Ｏとして高圧セル１への導入水量（水流量計１０で測定）に対し全量がメタン水和物となる場合に要するメタン量を、それぞれ表わす。また、メタンガス水和物中のメタン量Ｘは、ガス流量計９で測定した導入メタン量から、試験後の高圧セル１内のガス容積とガス密度より求めた気相中のメタン量を差し引いて算出した。
【００１４】
【表１】
0003957804.tif 000002
【００１５】
【表２】
0003957804.tif 000003
【００１６】
【表３】
0003957804.tif 000004
【００１７】
【表４】
0003957804.tif 000005
【００１８】
【表５】
0003957804.tif 000006
【００１９】
上記実施例及び比較例より明らかなように、添加物を添加しない比較例１及び２の純水でのメタンガス水和物の生成率が１７〜２９％であるのに対し、実施例１〜５の消泡剤である商品名ＫＭ−７２を０．２５重量％添加した水溶液では生成率７５％、添加量０．５重量％水溶液では生成率６８％及び７７％、添加量１．３重量％水溶液では生成率６４％、添加量４重量％水溶液では生成率７８％、実施例６の消泡剤である商品名ＫＭ−７２Ａを０．５重量％添加した水溶液では生成率８１％、実施例８の商品名ＫＭ−８５を５重量％添加した水溶液では生成率７８％、また、実施例７及び実施例９〜１２において、それぞれ商品名ＫＭ−７２Ｆ、ＫＭ−８２Ｆ、ＴＳＡ７３７、ＴＳＡ７３７Ｆ及びＴＳＡ７３７Ｋの消泡剤を各１重量％添加した水溶液では、それぞれ生成率８１％、７８％、７８％、７９％及び７７％と、メタンガス水和物の生成率が２．２倍〜４．８倍に増加することが分かる。従って、純水に比して消泡剤を、その種類より適宜選択し所定量添加した水溶液が、メタンガスのガス水和物生成に対し顕著な効果を示すことが明らかである。また、消泡剤ＫＭ−７２の添加量が０．２５〜４重量％の範囲内であれば、いずれも生成収率６０％以上の高い生成率でメタンガス水和物を生成することが分かる。これに対し、比較例３及び４から、同一の消泡剤ＫＭ−７２を０．１及び０．１５重量％添加しても効果がないことも明らかである。一方、比較例５〜８の消泡剤ＫＳ−６０４及びＫＭ−８５をそれぞれ１重量％添加した水溶液や、コロイダルシリカのスノーテックス２０及びスノーテックス２０Ｌを５重量％添加した水溶液では、本発明のガス水和物生成に必須のシリコーン樹脂含有の界面活性剤の特性の「ガス水和物の成長現象」を示さず、またメタンガス水和物の生成率も２１〜３１％と低率であり不適当であることが分かる。
【００２０】
また、メタンガス水和物を生成時の撹拌の有無の要否については、表４に示したように、攪拌の有無が異なる以外はほぼ同様な条件下で実施した実施例２及び３から明らかなように、特性の「ガス水和物の成長現象」を有するシリコーン樹脂含有の界面活性剤が添加された水溶液を用いる限り、攪拌の有無によらず高い生成率でメタンガス水和物が得られることが分かる。即ち、従来のガス水和物の生成時には、必須とされた激しい乱流状態を必要とせず、上記の本発明の特性現象を発現するシリコーン樹脂含有の界面活性剤を添加した水溶液と接触させる場合は静置状態で高い生成率でメタンガス水和物を製造できることが明らかである。
更に、実施例１、実施例４及び比較例１のメタンガス水和物の経過時間に対する生成率の変化を図３に示した。この図３から明らかなように、純水導入量が７１と６７モルと異なる以外は温度と圧力がほぼ同一の条件下で行われた実施例４と比較例１のメタンガス水和物の生成反応において、比較例１の消泡剤を添加していない純水との接触に比し、実施例４の消泡剤ＫＭ−７２を添加含有する水溶液との接触の方が、時間の経過と共にメタンガス水和物の生成率が急速な増加を示すことが分かる。例えば、図３において５時間後及び２０時間後のメタンガス水和物の生成率を比較すると、比較例１ではメタンガス水和物の生成率が約１８％及び２９％であるのに対し、実施例４では約４７％及び６４％であり、メタンガス水和物の生成率が約２．２〜２．７倍増加していることが分かる。これからも、上記の特性現象を発現するシリコーン樹脂含有の界面活性剤を添加した水溶液とメタンガスとを接触することによりメタンガス水和物の生成反応が促進されること、従って、特性現象を発現するシリコーン樹脂含有の界面活性剤がメタンガス水和物の生成に顕著な効果を示すことが明らかである。
【００２１】
実施例１３及び比較例９〜１０
メタンガスの代わりに炭酸ガスを用い、表６に示した条件下で炭酸ガス水和物生成を実施例１と同様に行い観察した。その結果を表６に示した。なお、炭酸ガス水和物の生成率は、炭酸ガス水和物＝ＣＯ2 ・６Ｈ2 Ｏとして前記数式（１）と同様の方法で算出した。
【００２２】
【表６】
0003957804.tif 000007
【００２３】
上記の実施例及び比較例より明らかなように、炭酸ガスの水和物生成においても、メタンガス水和物生成と同様に上記特性現象を発現するＫＭ−７２の消泡剤を添加した水溶液との接触により生成率が著しく向上することが分かる。また、比較例９の純水と接触では攪拌を行ったのに対し、実施例１３では攪拌を行うことなく生成率が約１．６倍向上することが明らかであり、特性現象「ガス水和物の成長現象」を発現するシリコーン樹脂含有の界面活性剤である消泡剤を添加した水溶液との接触が、炭酸ガス水和物生成にも効果を示すことが分かる。また、炭酸ガス水和物生成においても、消泡剤ＫＭ−７２の添加量が０．１重量％では水和物生成向上の効果が得られないが、添加量が０．５重量％になれば生成向上の効果が著しいことが分かる。
【００２４】
実施例１４
炭酸ガスの代わりに液化炭酸ガスを導入した以外は、実施例１３と同様にして炭酸ガス水和物の生成試験を行った。その結果を表７に示した。この結果、液化炭酸ガスでもガスの場合と同様に効率よく水和物が生成することが分かる。
【００２５】
【表７】
0003957804.tif 000008
【００２６】
上記したように、図１（Ａ）に示したような「ガス水和物の成長現象」発現特性を有するシリコーン樹脂含有の界面活性剤を、水和物生成ガスと接触させる水系に添加することにより、ガス水和物の生成率を向上させることができ、大型のガス水和物製造が簡便となる。また、上記実施例では、メタン及び炭酸ガスを水和物生成ガスとして、シリコーン樹脂含有の所定の消泡剤を純水に添加した水溶液を用いたものを示したが、他のエタン、プロパン、ブタン等の炭化水素ガス類やフロンＲ−１１、フロンＲ−１２等のフロンガス類の水和物生成ガスに対しても、同様に予めガス水和物生成試験をし、所定の水和物の成長現象の発現特性を有する添加物を選択することにより、生成を促進し短時間で高生成率のガス水和物を製造することができる。
【００２７】
【発明の効果】
本発明は、水和物生成ガスと所定のガス水和物生成成長現象を発現するシリコーン樹脂含有の界面活性剤を含有する水溶液とを、ガス水和物が生成しうる温度及び圧力の条件下で接触させることにより、容易に高生成率で製造することができ、特に、大型のガス水和物製造に好適に適用することができ、大量のガスを簡便に処理することができる。また、従来のガス水和物製造において必須であった攪拌操作による乱流状態や長い反応時間を不要とし、静置状態で高生成率でガス水和物を短時間に製造することができ、工業的実用性を著しく高めるものである。本発明のガス水和物の製造方法及びガス水和物製造用添加物は、ガス水和物製造技術を利用する殆どの分野に適用することができ、高生成率を得ることができる。
【図面の簡単な説明】
【図１】（Ａ）本発明のガス水和物生成試験の概念を模式的に示した断面説明図及び（Ｂ）従来法によるガス水和物生成時の概念を模式的に示した断面説明図
【図２】本発明の実施例に用いたガス水和物生成装置を模式的に示した断面説明図
【図３】本発明の実施例のメタンガス水和物生成における経過時間と生成率との関係図
【図１】
0003957804.tif 000009
【図２】
0003957804.tif 000010
【図３】
0003957804.tif 000011